Brevet FR3045648A1 — publié le 20170623

ICG70085 FR texte dépôt 3045648 1 COMPOSITION DE BITUME SOLIDE ET SON PROCEDE D'OBTENTION La présente invention se situe dans le domaine technique des bitumes. Plus précisément, l'invention concerne un procédé d'obtention de bitume sous forme divisée, solide à température ambiante, et le matériau ainsi obtenu. La présente invention concerne également un procédé de fabrication d'enrobés à partir de bitume solide selon l'invention ainsi qu'un procédé de transport et/ou de stockage de bitume routier solide à température ambiante selon l'invention. Etat de la technique antérieure Le bitume est un matériau utilisé en très grandes quantités comme matériau de construction. Associé à des granulats, des fines ou des armatures, le bitume sert par exemple à la fabrication des chaussées routières et des chapes d'étanchéité sur les toitures ou dans des bassins de rétention. Le bitume se présente généralement sous la forme d'un matériau noir ayant une forte viscosité, voire solide à température ambiante, et qui se fluidifie en chauffant. De manière générale, le bitume est stocké et transporté à chaud, en vrac, dans des camions-citernes ou par bateaux à des températures élevées de l'ordre de 120°C à 160°C. Or, le stockage et le transport du bitume à chaud présentent certains inconvénients. D'une part, le transport du bitume à chaud sous forme liquide est considéré comme dangereux et il est très encadré d'un point de vue règlementaire. Ce mode de transport ne présente pas de difficultés particulières lorsque les équipements et les infrastructures de transport sont en bon état. Dans le cas contraire, il peut devenir problématique : si le camion-citerne n'est pas suffisamment calorifugé, la viscosité du bitume pourra augmenter durant un trajet trop long. Les distances de livraison du bitume sont donc limitées. D'autre part, le maintien du bitume à des températures élevées dans les cuves ou dans les camions-citernes consomme de l'énergie. En outre, le maintien du bitume à des températures élevées pendant une longue période peut affecter les propriétés du bitume et ainsi changer les performances finales de l'enrobé. Pour résoudre ce problème, il a été envisagé de disperser le bitume sous forme d'une émulsion dont la viscosité est inférieure à celle du bitume. Mais cette mise en émulsion implique une teneur en eau élevée qui n'est pas intéressante pour le transport. Il est difficile de concentrer le bitume dans les émulsions au-delà de 80%. Pour pallier les problèmes du transport et du stockage du bitume à chaud, des conditionnements permettant le transport et le stockage des bitumes à température ambiante ont été développés. Ce mode de transport du bitume en conditionnement à ICG70085 FR texte dépôt 3045648 2 température ambiante ne représente qu'une fraction minime des quantités transportées dans le monde, mais il correspond à des besoins bien réels pour les régions géographiques d'accès difficile et coûteux par les moyens de transport traditionnels. A titre d'exemple de conditionnement permettant le transport à froid utilisé 5 actuellement, on peut citer le conditionnement du bitume à température ambiante dans des fûts métalliques. Ce moyen est de plus en plus contestable d'un point de vue environnemental car le bitume stocké dans les fûts doit être réchauffé avant son utilisation comme liant routier. Or, cette opération est difficile à mettre en oeuvre pour ce type de conditionnement et les fûts constituent un déchet après utilisation. D'autre 10 part, le stockage du bitume à température ambiante dans des fûts conduit à des pertes car le bitume est très visqueux et une partie du produit reste sur les parois du fût lors du transvasement dans les cuves des unités de production des enrobés. Quant à la manipulation et au transport de produits bitumineux dans ces fûts, ils peuvent s'avérer difficiles et dangereux si l'équipement spécialisé de manutention des fûts n'est pas 15 disponible chez les transporteurs ou sur le lieu d'utilisation du bitume. A titre d'autres exemples de conditionnement, on peut citer les bitumes sous forme de granules transportés et/ou stockés dans des sacs, souvent utilisés dans des endroits où la température ambiante est élevée. Ces granules présentent l'avantage d'être facilement manipulables. US 3 026 568 décrit des granules de bitume 20 recouverts d'un matériau poudreux, tel que de la poudre de calcaire. Néanmoins, ce type de bitume en granules n'empêche pas le fluage du bitume, notamment à température ambiante élevée. La demande W02009/153324 décrit des granules de bitume enrobées par un composé anti-agglomérant polymérique, en particulier du polyéthylène. 25 L'inconvénient de cet enrobage est qu'il modifie les propriétés du bitume lors de son application routière. Le brevet américain US 5 637 350 décrit un bitume sous la forme de pépites dans lesquelles le bitume est encapsulé dans une coquille imperméable et insoluble dans l'eau. Ces pépites de bitume sont obtenues en vaporisant le bitume à l'état fondu 30 pour former des gouttes, puis en enrobant ces gouttes avec un enrobage imperméable et insoluble dans l'eau. On peut citer également le brevet américain US 8 404 164 décrivant une composition de bitume sous forme de pellets solides. Ces pellets de bitume sont obtenus en mélangeant le bitume liquide avec un composé épaississant puis un 35 composé durcissant avec passage dans un granulateur. Une fois sous forme solide, le bitume peut avantageusement être transporté à température ambiante sans précautions particulières, par exemple dans des sacs. ICG70085 FR texte dépôt 3045648 3 Une difficulté supplémentaire réside dans le fait que l'on souhaite pouvoir transporter le bitume sous forme solide même lorsque la température extérieure est très élevée. Le document W02015/104518 décrit un procédé d'obtention d'un matériau de 5 bitume solide, qui consiste à préparer une émulsion de gouttes de bitume dans une phase aqueuse stabilisée par un mélange d'au moins deux types de particules solides, éventuellement à former une coque autour des gouttes de bitume, puis à sécher la suspension. Ce procédé comprend de façon optionnelle la formation d'une coque à base d'oxyde de silicium autour des gouttes de bitume, cette coque résultant de la 10 réaction d'un précurseur d'oxyde de silicium en milieu aqueux acide pour former un gel autour des gouttes de bitume. Les pH mis en oeuvre pour la réalisation de cette étape sont généralement inférieurs à 1, la réaction de condensation étant favorisée par des pH éloignés du point isoélectrique de la silice qui est de 2,1. Par ailleurs, il a été décrit dans la demande de brevet américaine 15 US 2012/0128747 un matériau sous la forme de particules solides constituées d'une écorce continue comprenant de l'oxyde de silicium renfermant un coeur comprenant au moins une huile cristallisable ayant un point de fusion inférieur à 100°C. Ces particules sont conçues pour permettre l'encapsulation d'une ou de plusieurs molécules d'intérêt et leur libération contrôlée. Dans ce document également, des pH 20 très faibles sont utilisés pour réaliser l'encapsulation. Par ailleurs, une composition de bitume est beaucoup plus complexe qu'une huile cristallisable. L'extrapolation de conditions opératoires connues pour fonctionner sur l'encapsulation des huiles cristallisables ne donne pas de résultats satisfaisants sur toutes les compositions de bitume. 25 Les conditions de mises en oeuvre pour la formation d'une coque à base d'oxyde de silicium dans les procédés de l'art antérieur sont tout au long desdits procédés des conditions très acides. Or, la mise en oeuvre de telles conditions acides tout au long des étapes des procédés dans le domaine industriel n'est pas conseillée du fait des problèmes liés à la corrosion des installations industrielles et également du fait des 30 risques encourus par les utilisateurs comme par exemple les brûlures d'acide, les vapeur acides, etc. L'invention a pour objectif de surmonter ces problèmes et de fournir un procédé permettant, à partir d'une émulsion de bitume, de former une coque à base d'oxyde de silicium autour des gouttes de bitume, quelle que soit la nature de l'émulsion de 35 bitume. Plus précisément, l'invention a pour objectif de fournir un procédé industriel, économique et respectueux des installations industrielles et de leurs utilisateurs, ICG70085 FR texte dépôt 3045648 4 permettant, à partir d'une émulsion de bitume, de former une coque à base d'oxyde de silicium autour des gouttes de bitume, quelle que soit la nature de l'émulsion de bitume. 5 Résumé de l'invention L'invention concerne un procédé de préparation d'un matériau de bitume solide à température ambiante, ce procédé comprenant au moins les étapes consistant à : a) préparer une émulsion de gouttes de bitume dans une phase aqueuse, b) préparer un sol de silice ou un gel de silice à partir d'un précurseur 10 d'oxyde de silicium à pH allant de 4 à 8, c) mettre en contact l'émulsion de gouttes de bitume de l'étape a), avec le sol de silice ou le gel de silice de l'étape b), d) soumettre la suspension de bitume résultant de l'étape c) à un traitement d'atomisation. 15 Selon un mode de réalisation préféré, le précurseur d'oxyde de silicium est choisi parmi les silicates. Selon un mode de réalisation encore préféré, le précurseur d'oxyde de silicium 20 est choisi dans le groupe constitué par le silicate de sodium, le silicate de magnésium, le silicate de fer, le silicate de calcium, le silicate de potassium, et leurs mélanges. Selon un mode de réalisation préféré, l'émulsion de bitume à l'étape a) est une émulsion stabilisée de gouttes de bitume dans une phase aqueuse. 25 Selon un mode de réalisation encore préféré, l'émulsion de bitume à l'étape a) est stabilisée par un tensioactif ou un mélange de tensioactifs choisis parmi les tensioactifs amphotères, non-ioniques, anioniques et cationiques. 30 Selon un mode de réalisation avantageux, l'émulsion de bitume de l'étape a) est stabilisée par un tensioactif cationique choisi parmi : un sel d'un composé aminé choisi parmi les sels d'alkylamines ; les sels de polyamines ; les sels de polyamidoamines ; les sels d' alkylamidopolyamines ; les sels d' alkylpropylènepolyamines; les sels d'imidazolines ; les sels d'ammoniums 35 quaternaires ; et leurs mélanges. ICG70085 FR texte dépôt 3045648 5 Selon un mode de réalisation préféré, les gouttes de l'émulsion de bitume de l'étape a) ont un diamètre allant de 1 iam à 100p.m, de préférence de 1 iam à 70 pm, plus préférentiellement de 1 iam à 50 p.m. 5 Selon un mode de réalisation préféré, à l'étape b), le pH de la phase aqueuse est ajusté à une valeur allant de 5 à 7. Selon un mode de réalisation préféré, à l'étape c), le pH de la phase aqueuse est d'une valeur allant de 5 à 7. 10 Selon un mode de réalisation préféré, le bitume de l'étape a) comprend moins de 1,4 % de particules solides en masse par rapport à la masse totale de base bitume. L'invention a encore pour objet un matériau de bitume solide susceptible d'être 15 obtenu par le procédé tel que décrit ci-dessus, ce matériau étant sous forme de particules comprenant un coeur et une couche de revêtement dans lequel : - le coeur comprend au moins une base bitume, - la couche de revêtement est à base de silice, et le coeur comprend moins de 1,4 % de particules solides en masse par rapport à 20 la masse totale de base bitume. Selon un mode de réalisation préféré, le matériau est sous forme de poudre. Selon un mode de réalisation préféré, le matériau comprend de 5 à 35% en 25 masse de silice par rapport à la masse totale du matériau, de préférence de 5 à 30%, plus préférentiellement de 10 à 25%. L'invention concerne encore l'utilisation de bitume solide tel que décrit ci-dessus comme liant routier. 30 Selon un mode de réalisation préféré, cette utilisation est pour la fabrication d'enrobés. L'invention a encore pour objet un procédé de fabrication d'enrobés comprenant 35 au moins un liant routier et des granulats, le liant routier étant choisi parmi les bitumes solides tels que décrits ci-dessus, ce procédé comprenant au moins les étapes de : - chauffage des granulats à une température allant de 100°C à 180°C, de préférence de 120°C à 160°C, ICG70085 FR texte dépôt 3045648 6 - mélange des granulats avec le liant routier, - obtention d'enrobés. Selon un mode de réalisation préféré, le procédé de fabrication d'enrobés ne 5 comporte pas d'étape de chauffage du liant routier avant son mélange avec les granulats. L'invention a également pour objet un procédé de transport et/ou de stockage de bitume routier, ledit bitume routier étant transporté et/ou stocké sous forme de bitume 10 solide à température ambiante tel que décrit ci-dessus. Le procédé de l'invention présente de nombreux avantages : il est simple à mettre en oeuvre, en particulier industriellement, il est applicable à tout type d'émulsion de bitume, en particulier aux émulsions stabilisées par des tensio-actifs et 15 ne comprenant pas de particules pour permettre leur stabilisation, il conduit en peu d'étapes à un matériau qui est solide et sous forme de particules finement divisées, la taille des particules étant ajustable au moyen des paramètres du procédé. Le matériau obtenu par le procédé de l'invention présente les avantages suivants : il est stable thermiquement, en particulier à des températures élevées, et 20 avantageusement pour une température allant jusqu'à 100°C. Le matériau de bitume solide de l'invention ne colle pas et possède une bonne aptitude à l'écoulement, ce qui facilite sa manipulation pour son chargement et/ou déchargement, lors de son transport, son stockage et/ou son utilisation. Le matériau de bitume solide selon l'invention sous température élevée et sous cisaillement mécanique est facilement 25 relargable sous forme liquide aux températures d'utilisation dudit matériau. On entend par « température d'utilisation » des températures comprises entre 100°C et 180°C, de préférence entre 120°C et 160°C, plus préférentiellement entre 140°C et 160°C. Le matériau de bitume solide peut ainsi, une fois transporté, retrouver par chauffage une forme liquide adaptée à son utilisation et dont les propriétés ne sont pas modifiées. 30 Avantageusement, le relargage de la composition de bitume solide selon l'invention est réalisé par mise en contact avec des granulats chauds et sous cisaillement mécanique, sans opérer de chauffage préalable de la composition de bitume solide. Description détaillée 35 Les objectifs que la demanderesse s'est fixés ont été atteints grâce à la mise au point de compositions de bitume sous une forme divisée, solide à température ambiante, présentant une structure coeur/écorce, dans laquelle le coeur est à base de ICG70085 FR texte dépôt 3045648 7 bitume et la couche de revêtement confère à la structure globale des propriétés améliorées par rapport aux granules de bitume connues de l'art antérieur. Par « température ambiante », on entend la température résultant des conditions climatiques dans lesquelles est transporté et/ou stocké le bitume routier. Plus 5 précisément, la température ambiante équivaut à la température atteinte lors du transport et/ou du stockage du bitume routier, étant entendu que la température ambiante implique qu'aucun apport de chaleur n'est réalisé, autre que celui résultant des conditions climatiques. L'invention concerne des bitumes susceptibles d'être soumis à une température 10 ambiante élevée, en particulier une température inférieure à 100°C, de préférence de 20°C à 80°C. Dans la présente invention, le terme « solide » désigne au niveau macroscopique la qualité d'un matériau ayant une forme et un volume propre. Par « bitume solide à température ambiante », on entend un bitume présentant 15 un aspect solide à température ambiante quelles que soient les conditions de transport et/ou de stockage. Plus précisément, on entend par bitume solide à température ambiante, un bitume qui conserve son aspect solide tout au long du transport et/ou du stockage à température ambiante, c'est-à-dire un bitume qui ne flue pas à température ambiante sous son propre poids et de plus, qui ne flue pas lorsqu'il est soumis à des 20 forces de pressions issues des conditions de transport et/ou de stockage. Par « matériau de bitume solide », on entend par exemple les poudres, les granules, les particules, les galettes ou pâtes granulaires de bitume. Par « minéralisation » on entend, au sens de la présente invention, un traitement par un sol ou un gel de silice dans des conditions permettant de former un enrobage au 25 moins partiel à base d'oxyde de silicium autour des gouttes de bitume en émulsion. L'invention concerne en premier lieu un procédé de préparation d'un matériau de bitume solide à température ambiante, ce procédé mettant en oeuvre une émulsion de bitume en phase aqueuse. Le procédé de l'invention comporte en premier lieu deux étapes, la préparation 30 d'une émulsion de bitume en phase aqueuse, de façon à former des gouttes de bitume et la préparation d'un sol de silice ou d'un gel de silice en phase aqueuse sensiblement neutre, de façon à former une coque comprenant de l'oxyde de silicium autour des gouttes de bitume. Par « phase aqueuse sensiblement neutre », on entend au sens de l'invention une phase aqueuse présentant un pH allant de 4 à 8, avantageusement un 35 pH allant de 5 à 7. La coque est, de préférence, une coque essentiellement inorganique d'oxyde de silicium. Cette dernière étape repose sur une synthèse d'oxyde de silicium par voie sol-gel. Cette voie comprend la préparation d'un sol contenant au moins un ICG70085 FR texte dépôt 3045648 8 précurseur d'oxyde de silicium, l'hydrolyse et la condensation de ces précurseurs à pH sensiblement neutre, puis une étape de maturation aboutissant à la formation d'un gel. Le procédé de l'invention comporte en second lieu une étape de mise en contact en phase aqueuse sensiblement neutre, de l'émulsion de bitume et du sol ou du gel de 5 silice préalablement préparés. Sans être liée à la théorie, la Demanderesse a constaté que l'étape de mise en contact de l'émulsion de bitume, de préférence de l'émulsion de bitume stabilisée, et du sol ou de gel de silice à pH sensiblement neutre, permet d'initier la minéralisation homogène des gouttes de bitume avec l'oxyde de silicium. 10 A l'issue de l'étape de mise en contact en phase aqueuse sensiblement neutre, de l'émulsion de bitume, et du sol ou du gel de silice préalablement préparés, on obtient une suspension de bitume. L'obtention du matériau de bitume solide selon l'invention est réalisée en une seule étape combinant simultanément au moyen d'un atomiseur (ou « spray-dryer » en 15 anglais), la minéralisation et le séchage de la suspension de bitume. Par « minéralisation homogène », on entend que la goutte de bitume présente une couche d'oxyde de silicium sur au moins 90% de sa surface, de préférence sur au moins 95% de sa surface, plus préférentiellement sur au moins 98% de sa surface. Dans le procédé décrit ci-dessous, certaines étapes doivent impérativement être 20 réalisées avant d'autres étapes, tandis que pour d'autres étapes, l'ordre indiqué peut être inversé. Par exemple l'étape a) peut être réalisée après l'étape b), ou de façon extemporanée avec la réalisation de l'étape b). - Etape a) : l'émulsion de bitume en phase aqueuse 25 Lors de l'étape a) du procédé selon l'invention, on prépare une émulsion de gouttes de bitume dans une phase aqueuse. Le bitume est un produit lourd pouvant être issu de différentes origines. Dans la présente invention, l'expression « bitume » comprend les bitumes d'origine naturelle, les bitumes synthétiques et les bitumes modifiés, ainsi que leurs mélanges. Parmi les 30 bitumes d'origine naturelle, on peut citer ceux contenus dans des gisements de bitume naturel, d'asphalte naturel ou les sables bitumineux. Les bitumes synthétiques peuvent être sélectionnés parmi les bitumes provenant du raffinage du pétrole brut, par exemple lors de la distillation atmosphérique et/ou sous vide du pétrole. Ces bitumes peuvent éventuellement être soufflés, viscoréduits et/ou désasphaltés. Les bitumes 35 synthétiques peuvent également être obtenus en mélangeant différents effluents de raffinage comme les produits de désasphaltage, les résidus de viscoréduction, les produits de soufflage et/ou de l'asphalte naturel, en les associant éventuellement avec ICG70085 FR texte dépôt 3045648 9 les résidus de distillation ci-avant. Les bitumes peuvent être des bitumes de grade dur ou de grade mou. Il est en outre connu de modifier le bitume (ou le mélange de bitumes) en y mélangeant au moins un composé en vue d'améliorer certaines de ses performances mécaniques et thermiques. Les bitumes modifiés peuvent être des 5 bitumes fluxés par addition de solvants volatils, de fluxants d'origine pétrolière et/ou de fluxants d'origine végétale. Classiquement, les fluxants utilisés peuvent comprendre des acides gras en C6 à C24 sous forme acide, ester ou amide en combinaison avec une coupe hydrocarbonée. Les bitumes modifiés peuvent également être des mélanges bitume/polymère. A titre d'exemples de polymères pour bitume, on 10 peut citer les élastomères tels que les copolymères SB (copolymère à blocs du styrène et du butadiène), SBS (copolymère à blocs styrène-butadiène-styrène), SIS (copolymère styrène-isoprène-styrène), SBS* (copolymère à blocs styrène-butadiènestyrène en étoile), SBR (copolymère « styrène-butadiène-rubber » ou caoutchouc styrène-butadiène), EPDM (copolymère éthylène-propylène-diène modifié), 15 polychloroprène, polynorbornène et éventuellement les polyoléfines tels que les polyéthylènes PE (polyéthylène), PP (polypropylène), les plastomères tels que les EVA (copolymère polyéthylène-acétate de vinyle), EMA (copolymère polyéthylèneacrylate de méthyle), les copolymères d'oléfines et d'esters carboxyliques insaturés tels que d'EBA (copolymère polyéthylène-acrylate de butyle), les copolymères 20 polyoléfines élastomères, les polyoléfines du type polybutène, les copolymères de l'éthylène et d'esters de l'acide acrylique, méthacrylique ou de l'anhydride maléique, les copolymères et terpolymères d'éthylène et de méthacrylate de glycidyle les copolymères éthylène-propylène, les caoutchoucs, les polyisobutylènes, les SEBS (copolymère du styrène, de l'éthylène, du butylène et du styrène), les ABS 25 (acrylonitrile-butadiène-styrène). D'autres additifs peuvent être ajoutés afin de modifier les caractéristiques mécaniques d'un bitume. Il s'agit par exemple d'agents de vulcanisation et/ou d'agents de réticulation susceptibles de réagir avec un polymère, lorsqu'il s'agit d'un élastomère et/ou d'un plastomère, pouvant être fonctionnalisés et/ou pouvant comporter des sites réactifs. 30 Parmi les agents de vulcanisation, on peut citer ceux à base de soufre et ses dérivés, utilisés pour réticuler un élastomère à des teneurs de 0,01% à 30% en poids par rapport au poids d'élastomère. Parmi les agents de réticulation, on peut citer les agents de réticulation cationiques tels que les mono ou poly acides, ou anhydrides carboxyliques, les esters d'acides carboxyliques, les acides sulfoniques, sulfuriques, 35 phosphoriques, voire les chlorures d'acides, les phénols, à des teneurs de 0,01% à 30% en poids par rapport au poids de polymère. ICG70085 FR texte dépôt 3045648 10 Ces agents sont susceptibles de réagir avec l'élastomère et/ou le plastomère fonctionnalisé. Ils peuvent être utilisés en complément ou en remplacement des agents de vulcanisation. Parmi les additifs susceptibles d'être utilisés, on citera les additifs connus de l'homme du métier tels que les siccatifs susceptibles d'assurer la montée en 5 cohésion dans le temps du liant fluxé et les additifs permettant d'émulsionner le bitume. On citera également les dopes d'adhésivité tels que des amines ou polyamines et/ou les agents tensioactifs ; les cires d'origine animale, végétale ou d'hydrocarbures ; les paraffines telles que les paraffines de polyméthylène et les 10 paraffines de polyéthylène ; les fluxants tels que des huiles à base de matières grasses animales et/ou végétales ou des huiles hydrocarbonées d'origine pétrolière ; les résines d'origine végétale telles que les colophanes ; les additifs anti-mousse ; les additifs détergents et/ou anti-corrosion ; les additifs de lubrifiance ou agent antiusure ; les additifs modificateurs de la cristallisation ; les additifs inhibiteurs de dépôts 15 de paraffines ; les additifs abaisseurs du point d'écoulement ; les modificateurs de la rhéologie à basse température ; les antioxydants ; les passivateurs de métaux ; les neutralisateurs d'acidité ; les additifs permettant d'abaisser la température de mélange des asphaltes et des enrobés ; les additifs permettant d'améliorer l'adhésion des liants bitumineux sur les charges et les granulats tels que les polyisobutylène succinimides ; 20 les acides tels que l'acide polyphosphorique ou les diacides, en particuliers des diacides gras ; les accélérateurs de vulcanisation tels que le zinc-2- mercaptobenzothiazole, le dibutyldithiocarbamate de zinc, le monosulfure de tétraméthylthiurame. La préparation d'une émulsion de bitume dans une phase aqueuse a déjà été 25 décrite dans l'art antérieur. Selon un mode de réalisation préféré du procédé de l'invention, l'émulsion de bitume est une émulsion stabilisée de gouttes de bitume dans une phase aqueuse. En fonction du bitume à mettre en émulsion, l'homme du métier avec ses connaissances générales est à même de déterminer le pH de la phase aqueuse de 30 l'émulsion de bitume permettant d'obtenir une émulsion stabilisée de gouttes de bitume. Avantageusement, l'émulsion de bitume est stabilisée par des tensio-actifs. En fonction du bitume à mettre en émulsion et du ou des tensio-actifs choisi(s), l'homme du métier avec ses connaissances générales est à même de déterminer le pH 35 de la phase aqueuse de l'émulsion de bitume permettant d'obtenir une émulsion de gouttes de bitume stabilisée par des tensio-actifs. ICG70085 FR texte dépôt 3045648 11 Ce type d'émulsion a déjà été décrit dans l'art antérieur. Par exemple, WO 2009/144544 ou Boucard & al., Road Materials and Pavement Design, 2015, 16(1), p. 330-348, décrit la préparation d'une émulsion de bitume stabilisée par un tensioactif en solution aqueuse, notamment en solution aqueuse acide. 5 Selon un mode de réalisation préféré du procédé de l'invention, l'étape a) comprend au moins: - une sous-étape a') consistant en la préparation d'une émulsion de gouttes de bitume dans une phase aqueuse stabilisée par des tensio-actifs, - une sous-étape a") consistant en l'ajout d'une quantité supplémentaire de tensio- 10 actifs à l'émulsion de bitume préparée à la sous-étape a'). De préférence, les tensio-actifs ajoutés à l'étape a") sont en solution aqueuse. L'ajout d'une quantité supplémentaire de tensioactif à la sous-étape a") permet d'agréger les gouttes de bitume obtenues à la sous-étape a') entre elles afin de contrôler la taille des agrégats des gouttes de bitume en émulsion. 15 Les tensio-actifs mis en oeuvre pour la préparation de l'émulsion de gouttes de bitume sont de préférence choisis parmi les tensioactifs amphotères, anioniques, non ioniques ou cationiques. De préférence, les tensio-actifs mis en oeuvre pour la préparation de l'émulsion de gouttes de bitume sont choisis parmi les tensioactifs amphotères, non ioniques ou 20 cationiques. Les tensioactifs cationiques sont avantageusement des sels de composés aminés choisis parmi les sels d'alkylamines ; les sels de polyamines ; les sels de polyamidoamines ; les sels d'alkylamidopolyamines ; les sels d'alkylpropylènepolyamines tels que les sels de N suif propylènepolyamines ; les sels 25 d' imidazolines ; les sels d'ammonium quaternaires tels que les sels d'alkyltrimethylammonium comme par exemple le bromure de tétradécyltriméthylammonium (TTAB) ou les sels d'alkylbenzyldimethylammonium ; et leurs mélanges. Avantageusement, le tensioactif cationique est le bromure de 30 tétradécyltriméthylammonium (TTAB). Les tensioactifs amphotères sont avantageusement choisis parmi les alkyl amino-acide ou les bétaïnes. Les tensioactifs non-ioniques sont avantageusement les alkyls-phénolséthoxylés. 35 Les tensioactifs anioniques sont avantageusement choisis parmi les carboxylates ; les acides gras obtenus à partir de graisses animales et végétales comme par exemple le stéarate de sodium, l'huile de tall (ou Tall oil en anglais - N° CAS 1CG70085 FR texte dépôt 3045648 12 8002-26-4), ou les dérivés de l'huile de tall, tels que l'huile de pin comme par exemple la résine Vinsol ®; les sulfonates ; et leurs mélanges. La quantité de tensio-actif mise en oeuvre à cette étape peut aller de 0,1 à 10% en masse par rapport à la masse totale de l'émulsion, de préférence de 0,3 à 8%, plus 5 préférentiellement de 2 à 7%. De préférence, la quantité de tensio-actif est de 0,5 à 30% en masse par rapport à la masse de base bitume, encore plus préférentiellement de 0,5 à 20%, plus préférentiellement de 1 à 10%. De préférence, selon ce mode de réalisation, l'émulsion de bitume ne comporte 10 pas ou peu de particules solides permettant la stabilisation de l'émulsion, qu'il s'agisse de particules minérales ou organiques. En particulier, on privilégie des émulsions de bitume dans une phase aqueuse qui comportent moins de 1,4 % en poids de particules solides par rapport au poids total de base bitume, encore plus préférentiellement moins de 1,2%, mieux, moins de 1%, et encore plus 15 préférentiellement moins de 0,5% en poids de particules solides par rapport au poids total de base bitume. Selon un autre mode de réalisation de l'invention, l'émulsion de bitume dans une phase aqueuse est stabilisée par des particules solides. Ce type d'émulsion, couramment appelé « émulsion Pickering », a déjà été décrit dans l'art antérieur. Par 20 exemple, la demande de brevet FR 2 852 964 décrit la préparation d'une émulsion de bitume à l'aide d'un matériau minéral solide ayant une taille de particules allant de 10 nm à 5 !am. La demande internationale W02015/104518 décrit une émulsion de bitume solide stabilisée par un mélange d'au moins deux types de particules solide. Selon ce mode de réalisation, les particules mises en oeuvre peuvent être des 25 particules minérales ou organiques. Parmi les particules minérales, les particules solides sont de préférence choisies dans le groupe constitué par les particules d'oxydes, les particules d'hydroxydes et les particules de sulfates de silicium ou de métaux. Plus préférentiellement, les particules solides sont choisies dans le groupe constitué par les particules d'oxyde de silicium, de titane, de zirconium et de fer, leurs 30 sels tels que les silicates et les particules de carbone. Parmi les particules organiques, on peut citer notamment les particules polymériques, par exemple des particules de latex ou de cellulose, de lignine. De plus, selon un mode de réalisation préféré, au moins un composé tensioactif est ajouté dans le milieu aqueux avant la réaction de l'émulsion de gouttes de bitume 35 avec le sol ou le gel de silice. Le composé tensioactif peut être tel que défini ci-dessus dans l'étape a). La concentration en composé tensioactif dans le milieu peut être ICG70085 FR texte dépôt 3045648 13 comprise entre 1,5% et 10% en poids, plus préférentiellement entre 2% et 10% en poids, par rapport au poids total du milieu aqueux. Dans le procédé selon l'invention, l'étape a) qui consiste à préparer une émulsion de gouttes de bitume dans une phase aqueuse, peut être réalisée en 5 émulsionnant à l'aide d'une agitation mécanique un mélange aqueux comprenant la solution aqueuse, de préférence la solution aqueuse additivée de tensio-actifs, et le bitume. Les dispositifs d'agitation mécanique bien connus de l'homme du métier, tels que l'Emulbitume® et l'Atomix®, peuvent être utilisés. Le bitume peut être préalablement chauffé pour diminuer sa viscosité, de préférence à une température 10 comprise entre 100°C et 180°C, de façon préférée entre 120°C et 160°C, et de façon plus préférée entre 140°C et 160°C. Un mélange aqueux comprenant la phase aqueuse, notamment la phase aqueuse additivée de tensio-actifs, et le bitume peut être obtenu en versant le bitume chaud dans une composition aqueuse comprenant les matériaux émulsionnants, notamment dans une composition aqueuse comprenant les 15 matériaux émulsionnants et stabilisants, tels que les tensio-actifs. De préférence, la composition aqueuse est préalablement chauffée à une température comprise entre 30°C et 95°C pour éviter que le bitume liquide ne se solidifie immédiatement au contact de la phase aqueuse. A l'issue de cette étape a), on obtient une émulsion de gouttes de bitume dans 20 une phase aqueuse. Ces gouttes peuvent avoir un diamètre allant de 1 [lm à 100 [lm, de façon préférée de 1 [lm à 70 [lm, et de façon plus préférée de 1 [lm à 50 [lm. La taille des particules de bitume solide peut être ajustée de façon connue de l'homme du métier en fonction de la taille des gouttes de bitume désirée, notamment par l'ajout de tensioactifs et/ou par agitation de l'émulsion de façon à favoriser l'agglomération des 25 gouttes. L'émulsion peut avoir une teneur massique en bitume allant de 1% à 90% en masse, de façon préférée de 10% à 80% en masses, et de façon plus préférée de 20% à 70% en masse par rapport à la masse totale de l'émulsion. L'émulsion de gouttes de bitume obtenue à l'étape a) peut être utilisée telle 30 qu'elle directement dans l'étape c). - Etape b) : préparation d'un sol de silice ou un gel de silice présentant un pH allant de 4 à 8 Le précurseur d'oxyde de silicium peut être choisi parmi les silicates, 35 notamment les silicates de métaux, de métaux alcalins et de métaux alcalino-terreux. ICG70085 FR texte dépôt 3045648 14 De préférence, le précurseur d'oxyde de silicium peut être choisi dans le groupe constitué par le silicate de sodium, le silicate de magnésium, le silicate de fer, le silicate de calcium, le silicate de potassium, et leurs mélanges. Le précurseur d'oxyde de silicium est avantageusement le silicate de sodium. 5 Le sol ou le gel de silice est avantageusement préparé en mettant en oeuvre de 1 à 25 % en masse de précurseur d'oxyde de silicium par rapport à la somme des masses de l'eau et du précurseur. Le sol de silice ou le gel de silice est avantageusement préparé en introduisant le précurseur d'oxyde de silicium dans de l'eau. Le mélange d'eau et de précurseur 10 d'oxyde de silicium est ensuite agité jusqu'à l'obtention d'une phase homogène. Le sol ou le gel de silice ainsi obtenu présente un pH basique dû à la présence de soude, notamment un pH supérieur ou égal à 11. Le sol ou le gel de silice présentant un pH basique est par la suite neutralisé au moyen d'une solution aqueuse acide, présentant un pH inférieur à 2. En particulier la 15 solution aqueuse acide est préparée à l'aide d'acide chlorhydrique à 37% volumiques présentant un pH inférieur à 2. La quantité de solution aqueuse acide est ajustée de façon à obtenir un sol ou un gel de silice présentant un pH allant de 4 à 8, avantageusement un pH allant de 5 à 7. La réaction du précurseur d'oxyde de silicium en milieu aqueux sensiblement 20 neutre permet la formation d'un sol qui se transforme en gel par maturation. - Etape c) : Mise en contact du sol ou du gel de silice et de l'émulsion aqueuse de bitume Lors de cette étape c), les quantités de sol ou de gel de silice et d'émulsion 25 aqueuse de bitume sont choisies de façon à ce que le rapport massique entre le bitume et la quantité de précurseur(s) d'oxyde de silicium (mise en oeuvre à l'étape b)) soit compris entre 1 et 20, de façon plus préférée entre 1 et 10. De préférence, la quantité de sol ou de gel de silice, calculée en équivalent de précurseur(s) d'oxyde de silicium mise en oeuvre à l'étape c) est de 5 à 80% en masse 30 de précurseur(s) d'oxyde de silicium par rapport à la masse de bitume, plus préférentiellement de 30 à 60%. Le mélange est laissé à agiter pendant une durée comprise entre 30 min et 48h, de préférence entre lh et 24h, plus préférentiellement entre 3h et 16h. Pour favoriser l'homogénéité du milieu réactionnel, on applique de préférence 35 une agitation durant l'étape (c). Cette agitation est de préférence douce mais continue et n'est pas réalisée au moyen d'une pale, d'un barreau aimanté, etc. On peut par exemple disposer le milieu réactionnel dans un agitateur rotatif notamment de type ICG70085 FR texte dépôt 3045648 15 rouleaux ou roue. Par exemple, l'agitation peut être réalisée par des rouleaux présentant un diamètre de 3 cm à une vitesse comprise entre 5 et 50 tours/minute, de préférence entre 10 et 30 tours/min. A l'issue de l'étape c), une suspension de bitume est obtenue. 5 - Etape d) : Soumission de la suspension de bitume résultant de l'étape c) à un traitement d'atomisation L'atomisation mise en oeuvre à l'étape d) permet de réaliser en une seule étape la minéralisation et le séchage de la suspension de bitume. 10 Le terme anglais « spray-dryer » ou atomiseur, ou tour d'atomisation, ou enceinte d'atomisation, désigne l'appareil permettant le séchage par atomisation. Cette technique de séchage par atomisation permet d'atténuer les forces capillaires appliquées, susceptibles de rompre l'écorce ou la coque des particules de bitume solide. 15 La technique de séchage par atomisation selon l'invention présente l'avantage de fournir une poudre de bitume séchée présentant de bonnes propriétés en termes d'adhésivité, de résistances thermique et mécanique, et qui se présente sous forme d'une poudre granulaire très fine. L'atomisation permet de pulvériser la suspension de bitume obtenue à l'étape c) 20 en fines gouttelettes dans une enceinte verticale dans un courant d'air chaud afin d'obtenir une poudre de bitume selon l'invention et également d'évaporer la phase aqueuse. Une fois la poudre de bitume formée, celle-ci est entraînée par un flux d'air jusqu'à un cyclone permettant de séparer l'air de la poudre de bitume selon l'invention. 25 Le séchage peut être complet ou partiel. De préférence le séchage est un séchage sensiblement complet, c'est-à-dire que le taux d'humidité des particules solides obtenues à l'issue de l'étape d) est inférieur ou égal 5% en masse par rapport à la masse totale des particules, encore plus préférentiellement inférieur ou égal à 2% en masse par rapport à la masse totale des particules. 30 De préférence, les conditions opératoires sont choisies pour favoriser la formation d'une couche continue d'enrobage d'oxyde de silicium. Avantageusement, le débit de l'air injecté dans les buses d'atomisation est compris entre 3 et 20 L/minute et plus avantageusement entre 5 et 12 L/minute. Avantageusement, le diamètre de la buse d'atomisation est compris entre 0,6 35 mm et 1,2 mm, plus avantageusement entre 0,8 mm et 1 mm. ICG70085 FR texte dépôt 3045648 16 Avantageusement, la température de l'air circulant dans l'enceinte verticale de l'enceinte d'atomisation est comprise entre 100 et 150°C, plus avantageusement entre 120 et 140°C. Avantageusement, la vitesse de pompage de la suspension de bitume est 5 comprise entre 20% et 50%, plus avantageusement entre 20% et 35%. Avantageusement, la pression différentielle du cyclone (DP cyclone pour « differential pressure over cyclone » en anglais) est comprise entre 10 et 45 mbar, plus avantageusement entre 20 et 35 mbar. Avantageusement, le débit d'air injecté dans l'enceinte verticale de l'enceinte 10 d'atomisation est compris entre 0,2 et 1,2 m3/minute, plus avantageusement entre 0,3 et 0,7 m3/minute. A l'issue de l'étape d) il se forme des particules à structure coeur/écorce comprenant un coeur de base bitume et une écorce d'oxyde de silicium. On obtient des particules solides formées d'un coeur comprenant du bitume et d'une coque 15 essentiellement inorganique. Matériau de bitume solide Le matériau de bitume solide obtenu ou susceptible d'être obtenu par le procédé décrit ci-dessus est également un objet de la présente invention. En effet, lorsque 20 l'émulsion de bitume est une émulsion, de préférence stabilisée par des tensio-actifs, elle ne comporte pas, ou sensiblement pas, de particules pour sa stabilisation. Les procédés de l'art antérieur, de minéralisation en une étape à pH très acide, ne permettent pas de former de particules comprenant un coeur de bitume et une enveloppe à base de silice. Ce matériau est intéressant dans la mesure où il constitue 25 une nouvelle forme solide de bitume. Ce matériau est un matériau de bitume solide comprenant des particules formées d'un coeur comprenant du bitume et d'une enveloppe ou d'une coque. Ce mode de réalisation concerne des particules coeur/écorce à base de bitume enrobées par une coque ou enveloppe à base de silice, qui comportent dans la base 30 bitume moins de 1,4 % en poids de particules solides par rapport au poids total de base bitume, encore plus préférentiellement au plus 1,2%, mieux, au plus 1%, et encore plus préférentiellement au plus 0,5% en poids de particules solides par rapport au poids total de base bitume. On entend par coque, une couche entourant au moins partiellement le coeur de 35 bitume et comprenant une couche homogène d'oxyde de silicium obtenue selon l'étape d) du procédé tel que décrit précédemment. ICG70085 FR texte dépôt 3045648 17 De préférence, on entend par coque, une couche entourant au moins partiellement le coeur de bitume et constituée d'une couche homogène d'oxyde de silicium obtenue selon l'étape d) du procédé tel que décrit précédemment. On entend par couche entourant au moins partiellement le coeur de bitume, une 5 couche entourant au moins 90% de la surface du coeur, de préférence au moins 95% de la surface du coeur, plus préférentiellement au moins 99% de la surface du coeur. Il est possible de distinguer un matériau de bitume solide comprenant une coque du fait de l'aspect particulier distinctif de la coque (couche homogène) par des méthodes classiques d'analyse connues de l'homme du métier, par exemple par 10 microscopie électronique. De façon avantageuse, la coque à base d'oxyde de silicium représente de 5 à 35 en masse par rapport à la masse totale du matériau de bitume solide obtenu à l'issue de l'étape d), préférentiellement de 5 à 30%, plus préférentiellement de 10 à 25%. La faible teneur en silice des matériaux de l'invention permet de préparer des bitumes 15 routiers par mélange avec des agrégats dont les propriétés sont peu affectées par la présence de la silice. Le matériau de l'invention se présente sous forme de poudre, éventuellement sous forme de poudre agrégée, de préférence sous forme de poudre fluide. De préférence, la taille des particules ou grains de poudre est de 1 à 500 mn, encore plus 20 avantageusement de 5 à 300 iam, encore mieux de 10 à 200 1.1.m. De façon connue, la taille des particules ou grains de poudre est évaluée par microscopie électronique à balayage (MEB) ou par granulométrie laser. Le taux d'humidité résiduelle dans le matériau de l'invention est, de façon préférée, inférieur ou égal à 5% en masse, encore mieux, inférieur ou égal à 3% en 25 masse, et de façon plus encore préférée inférieur ou égal à 1% en masse par rapport à la masse totale du matériau. Le matériau de bitume solide obtenu, ou susceptible d'être obtenu, par le procédé selon l'invention est particulièrement avantageux car il présente une excellente stabilité thermique, jusqu'à des températures élevées. 30 On entend par stabilité thermique le fait que le matériau de bitume conserve sa structure solide sous forme de poudre et ne colle pas jusqu'à une température inférieure ou égale à 100°C, de préférence inférieure ou égale à 120°C, encore mieux jusqu'à une température inférieure ou égale à 150°C. Le matériau de bitume solide obtenu ou susceptible d'être obtenu par le procédé 35 selon l'invention est particulièrement avantageux car il présente une excellente résistance à la compression. ICG70085 FR texte dépôt 3045648 18 Ces propriétés permettent d'envisager un transport de ce bitume en poudre dans des sacs, en particulier des sacs de capacité supérieure ou égale à 100kg, encore mieux de capacité supérieure ou égale à 1000kg, ces sacs étant communément appelés « big bags » en anglais, dans des cartons de 5 kg à 30 kg, ou dans des fûts de 100 kg à 200 5 kg. En outre, les tests ont montré que le matériau de bitume solide selon l'invention pouvait être facilement relargable lors de la fabrication de liant bitumineux. Il peut donc être utilisé après son transport de façon classique, sans avoir besoin d'adapter les procédés utilisant ce matériau. Les utilisations de ce bitume peuvent être par exemple 10 dans les domaines des applications routières, notamment dans la fabrication de liants routiers tels que les enrobés à chaud, les enrobés à froid ou les enduits superficiels, et dans les domaines des applications industrielles, par exemple dans la fabrication de revêtements intérieurs et extérieurs. 15 - Utilisations du matériau de bitume solide : Un autre objet de l'invention concerne également l'utilisation du matériau de bitume solide à température ambiante selon l'invention comme liant routier. Le liant routier peut être employé pour fabriquer des enrobés, en association avec des granulats selon tout procédé connu. 20 De préférence, le bitume solide à température ambiante selon l'invention est utilisé pour la fabrication d'enrobés. Les enrobés bitumineux sont utilisés comme matériaux pour la construction et l'entretien des corps de chaussée et de leur revêtement, ainsi que pour la réalisation de tous travaux de voiries. On peut citer par exemple les enduits superficiels, les enrobés 25 à chaud, les enrobés à froid, les enrobés coulés à froid, les graves émulsions, les couches de bases, de liaison, d'accrochage et de roulement, et d'autres associations d'un liant bitumineux et du granulat routier possédant des propriétés particulières, telles que les couches anti-orniérantes, les enrobés drainants, ou les asphaltes (mélange entre un liant bitumineux et des granulats du type du sable). 30 Un autre objet de l'invention concerne un procédé de fabrication d'enrobés comprenant au moins un liant routier et des granulats, le liant routier étant choisi parmi les bitumes solides selon l'invention, ce procédé comprenant au moins les étapes de : - chauffage des granulats à une température allant de 100°C à 180°C, de 35 préférence de 120°C à 160°C, - mélange des granulats avec le liant routier dans une cuve telle qu'un malaxeur ou un tambour malaxeur, ICG70085 FR texte dépôt 3045648 19 - obtention d'enrobés. Le procédé de l'invention présente l'avantage de pouvoir être mis en oeuvre sans étape préalable de chauffage du bitume solide selon l'invention. Le procédé de fabrication d'enrobés selon l'invention ne requiert pas d'étape de 5 chauffage du matériau de bitume solide avant mélange avec les granulats car au contact des granulats chauds et sous un effet de cisaillement mécanique, le bitume solide à température ambiante est relargué. Le bitume solide à température ambiante selon l'invention tel que décrit ci-dessus présente l'avantage de pouvoir être ajouté directement aux granulats chauds, 10 sans avoir à être fondu préalablement au mélange avec les granulats chauds. De préférence, l'étape de mélange des granulats et du liant routier est réalisée sous agitation, puis l'agitation est maintenue pendant au plus 5 minutes, de préférence au plus 1 minute pour permettre l'obtention d'un mélange homogène. Le matériau de bitume solide à température ambiante selon la présente invention 15 est remarquable en ce qu'il permet le transport et/ou le stockage de bitume routier à température ambiante dans des conditions optimales, en particulier sans qu'il y ait agglomération et/ou adhésion du bitume solide lors de son transport et/ou son stockage, même lorsque la température ambiante est élevée. Par ailleurs, la couche de revêtement des particules casse sous l'effet du contact avec les granulats chauds et du 20 cisaillement mécanique et il libère la base bitume. Enfin, la présence de la couche de revêtement dans le mélange de liant routier et de granulats ne dégrade pas les propriétés dudit bitume routier pour une application routière, comparativement à une base bitume non enrobée. 25 - Procédé de transport et/ou de stockage et/ou de manipulation de bitume routier Un autre objet de l'invention concerne également un procédé de transport et/ou de stockage et/ou de manipulation de bitume routier, ledit bitume routier étant transporté et/ou stocké et/ou manipulé sous forme de particules de bitume solides à température ambiante. 30 De préférence, le bitume routier est transporté et/ou stocké à une température ambiante élevée pendant une durée supérieure ou égale à 2 mois, de préférence supérieure ou égale à 3 mois. De préférence, la température ambiante élevée est de 20°C à 90°C, de préférence de 20°C à 80°C, plus préférentiellement de 40°C à 80°C, encore plus 35 préférentiellement de 40°C à 60°C. Les particules de bitume selon l'invention présentent l'avantage de conserver leur forme divisée, et donc de pouvoir être manipulées, après un stockage et/ou un ICG70085 FR texte dépôt 3045648 20 transport à une température ambiante élevée. Ils présentent en particulier la capacité de s'écouler sous leur propre poids sans fluer, ce qui permet leur stockage dans un conditionnement en sacs, en fûts ou en containers de toutes formes et de tous volumes puis leur transvasement depuis ce conditionnement vers un équipement, comme un 5 équipement de chantier (cuve, mélangeur etc...). Les grains de poudre de bitume sont, de préférence, transportés et/ou stockés en vrac dans des sacs de 1 kg à 100 kg ou de 500 kg à 1000 kg couramment appelés dans le domaine des bitumes routiers des « Big Bag », lesdits sacs étant de préférence en matériau thermofusible. Ils peuvent également être transportés et/ou stockés en vrac 10 dans des cartons de 5 kg à 30 kg ou dans des fûts de 100 kg à 200 kg. Les différents modes de réalisation, variantes, les préférences et les avantages décrits ci-dessus pour chacun des objets de l'invention s'appliquent à tous les objets de l'invention et peuvent être pris séparément ou en combinaison. D'autres buts, caractéristiques et avantages de l'invention apparaîtront des 15 exemples suivants, qui sont donnés à titre purement illustratif et nullement limitatif. Partie expérimentale : I- Matériel et méthodes Base bitume paraffinique de grade 160/220 20 Tensio-actif : Bromure de tétradécyltriméthylammonium (TTAB) commercialisé par la société Sigma Aldrich Acide : le pH de l'eau a été ajusté au moyen d'une solution d'acide chlorhydrique) à pH=1, cette solution a été obtenue à partir d'acide chlorhydrique à 37% volumiques. 25 Précurseur de silice : solution de silicate de sodium commercialisée par la société Sigma Aldrich sous le nom « Sodium silicate solution purum , >10% NaOH basis, >27% SiO2 basis ». II- Exemples 30 Etape a) préparation d'une émulsion de gouttes de bitume dans une phase aqueuse : L'émulsion de bitume-dans-eau a été préparée avec un moulin colloïdal d'Emulbitume ®. L'appareil se compose de deux récipients thermostatés : un pour la phase aqueuse à 40°C et l'autre pour le bitume à 130°C. Deux circuits distincts 35 amènent les phases vers le mélangeur Atomix ® dans lequel le bitume est dispersé dans la phase aqueuse. Les débits sont contrôlés pour obtenir une émulsion avec une 1CG70085 FR texte dépôt 3045648 21 teneur en bitume de 65% massiques. Une concentration en tensioactif (TTAB) de 4kg/tonne d'émulsion a été ajoutée à l'émulsion de bitume préalablement obtenue. Ensuite, 0,1 g de TTAB préalablement dissous dans 6,9 g d'eau déminéralisée, ont été ajoutés à 9 g de l'émulsion de bitume préalablement obtenue. Le tout est 5 transvasé dans un tube de 15mL qui est ensuite placé sur un dispositif rotatif (roue) à 20 tr/min pour la nuit. On obtient la composition suivante : Matière première Base bitume TTAB Eau % en masse 36,56 1,27 62,17 10 Etape b) Préparation d'un sol ou d'un gel de silice à partir d'un précurseur d'oxyde de silicium : 1,7 g du précurseur de silice sont ajoutés goutte-à-goutte dans 97,45g d'eau 15 déminéralisée sous agitation manuelle. La solution ainsi obtenue présentant un pH= 11,4 est ensuite acidifiée par ajout de 3 g d'une solution aqueuse acide de pH=1 pour obtenir une solution du sol ou du gel de silice présentant un pH=6. On obtient la composition suivante : 20 Matière première Silicates Solution acide à pH=1 Eau déminéralisée en masse 1,66 2,94 95,40 Etape c) mélange de l'émulsion de gouttes de bitume de l'étape a), avec le sol ou le gel de silice de l'étape b) : 7,81g de l'émulsion de l'étape a) ont été pesés et ajoutés goutte à goutte à la 25 solution de l'étape b), le tout ayant été transvasé dans un flacon de 250 mL. Afin de ne pas avoir de perte, 2g d'eau déminéralisée ont été versés dans le tricorne de mélange afin de le rincer. Le flacon a ensuite été placé sur des rouleaux à 10 tr/min pendant 16 heures. La composition du flacon est la suivante : Matière première Base bitume TTAB Silicates Eau % en masse 2,55 0,09 1,52 95,84 30 Cette étape permet d'initier la minéralisation homogène des gouttes de bitume avec l'oxyde de silicium. ICG70085 FR texte dépôt 3045648 22 Etape d) de minéralisation et de séchage simultanées de la suspension de bitume obtenue à l'étape c) : La suspension de bitume obtenue à l'étape c) est ensuite minéralisée et séchée de manière simultanée au moyen d'un atomiseur avec les conditions expérimentales 5 suivantes : Débit de l'air dans l'enceinte d'atomisation : 0,3 m3/min Température de l'air dans l'enceinte d'atomisation : 120°C Pression différentielle sur cyclone (DP cyclone) : 32 mbar Vitesse de pompage de l'émulsion de bitume : 20% 10 Débit de l'air injecté dans les buses d'atomisation : 7,2 L/min Volume de l'émulsion de bitume à minéraliser et sécher : 112 g Diamètre de la buse d'atomisation : 0,8mm La poudre de bitume complètement séchée est récupérée. 15 III- Résultats - Observations macroscopiques et microscopiques : Avec la technique de séchage par atomisation, nous obtenons une poudre granulaire très fine. La poudre a ensuite été caractérisée par microscopie électronique à balayage 20 (MEB). Nous constatons l'obtention de grains avec des tailles comprises entre 10 et 200 1.1.m. De plus, les clichés permettent d'observer la présence d'une fine couche de silice à la surface des gouttes externes des grains. - Teneur en silice par calcination La calcination de la poudre montre qu'elle contient 17,9 % massiques d'écorce 25 inorganique comprenant de la silice. ICG70085 FR texte dépôt REVENDICATIONS1. Procédé de préparation d'un matériau de bitume solide à température ambiante, ce procédé comprenant au moins les étapes consistant à : a) préparer une émulsion de gouttes de bitume dans une phase aqueuse, b) préparer un sol de silice ou un gel de silice à partir d'un précurseur d'oxyde de silicium à pH allant de 4 à 8, c) mettre en contact l'émulsion de gouttes de bitume de l'étape a), avec le sol de silice ou le gel de silice de l'étape b), d) soumettre la suspension de bitume résultant de l'étape c) à un traitement d'atomisation. 2. Procédé selon la revendication 1, dans lequel le précurseur d'oxyde de silicium est choisi parmi les silicates. 3. Procédé selon la revendication 2, dans lequel le précurseur d'oxyde de silicium est choisi dans le groupe constitué par le silicate de sodium, le silicate de magnésium, le silicate de fer, le silicate de calcium, le silicate de potassium, et leurs mélanges. 4. Procédé selon l'une quelconque des revendications précédentes, dans lequel l'émulsion de bitume à l'étape a) est une émulsion stabilisée de gouttes de bitume dans une phase aqueuse. 25 5. Procédé selon la revendication 4, dans lequel l'émulsion de bitume à l'étape a) est stabilisée par un tensioactif ou un mélange de tensioactifs choisis parmi les tensioactifs amphotères, non-ioniques, anioniques et cationiques. 6. Procédé selon la revendication 4 ou 5, dans lequel l'émulsion de bitume 30 de l'étape a) est stabilisée par un tensioactif cationique choisi parmi : un sel d'un composé aminé choisi parmi les sels d'alkylamines ; les sels de polyamines ; les sels de polyamidoamines ; les sels d' alkylamidopolyamines ; les sels d' alkylpropylènepolyamines; les sels d' imidazolines ; les sels d'ammoniums quaternaires ; et leurs mélanges. 35 7. Procédé selon l'une quelconque des revendications précédentes, dans lequel les gouttes de l'émulsion de bitume de l'étape a) ont un diamètre allant de 1 iam à 100p.m, de préférence de 1 iam à 70 iam, plus préférentiellement de 1 iam à 50 p.m. 20 ICG70085 FR texte dépôt 3045648 24 8. Procédé selon l'une quelconque des revendications précédentes, dans lequel à l'étape b), le pH de la phase aqueuse est ajusté à une valeur allant de 5 à 7. 5 9. Procédé selon l'une quelconque des revendications précédentes, dans lequel à l'étape c), le pH de la phase aqueuse est d'une valeur allant de 5 à 7. 10. Procédé selon l'une quelconque des revendications précédentes, dans lequel le bitume de l'étape a) comprend moins de 1,4 % de particules solides en masse 10 par rapport à la masse totale de base bitume. 11. Matériau de bitume solide susceptible d'être obtenu par le procédé selon la revendication 10, ce matériau étant sous forme de particules comprenant un coeur et une couche de revêtement dans lequel : 15 - le coeur comprend au moins une base bitume, - la couche de revêtement est à base de silice, et le coeur comprend moins de 1,4 % de particules solides en masse par rapport à la masse totale de base bitume. 12. Matériau selon la revendication 11, qui est sous forme de poudre. 13. Matériau selon la revendication 11 ou selon la revendication 12, qui comprend de 5 à 35% en masse de silice par rapport à la masse totale du matériau, de préférence de 5 à 30%, plus préférentiellement de 10 à 25%. 14. Utilisation de bitume solide selon l'une quelconque des revendications 11 à 13 comme liant routier. 15. Utilisation selon la revendication 14 pour la fabrication d'enrobés. 30 16. Procédé de fabrication d'enrobés comprenant au moins un liant routier et des granulats, le liant routier étant choisi parmi les bitumes solides selon l'une quelconque des revendications 11 à 13, ce procédé comprenant au moins les étapes de : 35 - chauffage des granulats à une température allant de 100°C à 180°C, de préférence de 120°C à 160°C, - mélange des granulats avec le liant routier, - obtention d'enrobés. ICG70085 FR texte dépôt 3045648 25 17. Procédé selon la revendication 16, qui ne comporte pas d'étape de chauffage du liant routier avant son mélange avec les granulats. 5 18. Procédé de transport et/ou de stockage de bitume routier, ledit bitume routier étant transporté et/ou stocké sous forme de bitume solide à température ambiante selon l'une quelconque des revendications 11 à 13. 10